FR 3065583 A1 20181026 FR 1753424 A 20170420 B13922 - 1D1D 1 DISPOSITIF DE DETECTION D'UN RAYONNEMENT COMPRENANT DES PHOTODIODES ORGANIQUES Domaine La présente demande concerne un dispositif de détection d'un rayonnement électromagnétique, notamment la lumière, comprenant une matrice de photodiodes organiques. Exposé de l'art antérieur On a déjà proposé de réaliser des dispositifs de détection d'un rayonnement électromagnétique comprenant des transistors et des photodiodes à base de matériaux conducteurs et semiconducteurs organiques. Ces matériaux présentent l'avantage d'être plus faciles à déposer et moins fragiles que les matériaux conducteurs et semiconducteurs inorganiques utilisés de façon classique pour la fabrication de circuits intégrés, par exemple le silicium. L'utilisation de matériaux organiques permet, en outre, de façon avantageuse, de réaliser le dispositif de détection sur tous types de support et, en particulier, sur des supports souples tels que du plastique, du papier, du carton ou du tissu, sur des supports de grandes dimensions, par exemple des panneaux publicitaires, ou sur des supports jetables tels que des emballages de produits de consommation courante. 3065583 B13922 - 1D1D 2 Le dispositif de détection peut comprendre une matrice de photodétecteurs disposés en rangées et en colonnes. Chaque photodétecteur peut comprendre une photodiode organique montée en série avec un composant électronique permettant de sélectionner 5 la photodiode associée lors de la commande du dispositif de détection. Les éléments de sélection peuvent être des transistors organiques (en anglais Organic Thin Film Transistor ou OTFT). Un inconvénient est que le procédé de fabrication du dispositif de détection peut alors comprendre un nombre important 10 d'étapes, notamment les étapes de fabrication des photodiodes organiques et les étapes de fabrication des transistors organiques. Résumé Un objet d'un mode de réalisation est de pallier tout 15 ou partie des inconvénients des dispositifs de détection de rayonnement électromagnétique à photodiodes organiques décrits précédemment. Un autre objet d'un mode de réalisation est de réduire le nombre d'étapes du procédé de fabrication du dispositif de 20 détection. Ainsi, un mode de réalisation prévoit un dispositif de détection d'un rayonnement électromagnétique comprenant au moins un photodétecteur comprenant une diode organique et une photodiode organique formées dans un même empilement de couches semiconductrices, la photodiode organique recevant ledit rayonnement, le photodétecteur comprenant, en outre, au moins un écran opaque audit rayonnement et occultant la partie de l'empilement correspondant à la diode. Selon un mode de réalisation, l'anode de la diode est 30 connectée à l'anode de la photodiode ou la cathode de la diode est connectée à la cathode de la photodiode. Selon un mode de réalisation, le dispositif comprend un support, une première portion conductrice s'étendant sur le support et une deuxième portion conductrice s'étendant sur le 35 support, l'empilement recouvrant au moins partiellement la 3065583 B13922 - 1D1D 3 première portion conductrice et au moins partiellement la deuxième portion conductrice, la distance minimale entre la première portion conductrice et la deuxième portion conductrice étant supérieure à 10 nm. 5 Selon un mode de réalisation, l'écran opaque est situé du côté du support opposé aux première et deuxième portions conductrices. Selon un mode de réalisation, la première portion conductrice est au moins partiellement transparente au rayonnement 10 et la deuxième portion conductrice est opaque au rayonnement. Selon un mode de réalisation, le dispositif comprend, en outre, une couche isolante recouvrant l'empilement, l'écran opaque étant situé sur la couche isolante, du côté de la couche isolante opposé à l'empilement. 15 Selon un mode de réalisation, le dispositif comprend, en outre, un élément conducteur s'étendant sur la couche isolante et au travers de la couche isolante, l'élément conducteur étant au contact de la première portion conductrice ou de la deuxième portion conductrice, l'élément conducteur formant, en outre, 20 l'écran opaque. Selon un mode de réalisation, le dispositif comprend une matrice de photodétecteurs répartis en rangées et en colonnes. Selon un mode de réalisation, l'empilement comprend au moins des première, deuxième et troisième couches 25 semiconductrices, la deuxième couche semiconductrice étant interposée entre la première couche semiconductrice et la troisième couche semiconductrice et étant au contact de la première couche semiconductrice et de la troisième couche semiconductrice, la deuxième couche semiconductrice étant la couche où est capturée la majorité du rayonnement reçu par la photodiode. Selon un mode de réalisation, la première couche semiconductrice est au contact de la première portion conductrice et de la deuxième portion conductrice. 3065583 B13922 - 1D1D 4 Selon un mode de réalisation, la première couche semiconductrice et/ou la troisième couche semiconductrice est en un matériau choisi parmi le groupe comprenant : un oxyde métallique, notamment un oxyde de titane ou un 5 oxyde de zinc ; un système hôte/dopant moléculaire, notamment les produits commercialisés par la société Novaled sous les appellations NET-5/NDN-1 ou NET-8/MDN-26 ; un polymère conducteur ou semiconducteur dopé, par 10 exemple le polymère PEDOT:Tosylate qui est un mélange de poly(3,4)-éthylènedioxythiophène et de tosylate ; un carbonate, par exemple du CsCO3 ; un polyélectrolyte, par exemple du poly[9,9-bis(3'- (N,N-diméthylamino)propy1)-2,7-fluorène-alt-2,7-(9,9- 15 dioctyfluorène)] (PFN), du poly[3-(6- trimethylammoniumhexyl] thiophene (P3TMAHT) ou du poly[9,9-bis(2-ethylhexyl) fluorene]-bpoly[3-(6- trimethylammoniumhexyl] thiophene (PF2/6-b-P3TMAHT) ; un polymère de polyéthylèneimine (PEI) ou un polymère de polymère de polyéthylèneimine éthoxylée (PEIE), propoxylée 20 et/ou butoxylée ; et un mélange de deux ou de plus de deux de ces matériaux. Brève description des dessins Ces caractéristiques et avantages, ainsi que d'autres, seront exposés en détail dans la description suivante de modes de 25 réalisation particuliers faite à titre non limitatif en relation avec les figures jointes parmi lesquelles : la figure 1 est un schéma électrique d'un dispositif de détection d'un rayonnement électromagnétique comprenant une matrice de photodétecteurs organiques ; 30 les figures 2 et 3 sont respectivement une vue de dessus et une vue en coupe, partielles et schématiques, d'un mode de réalisation d'un photodétecteur du dispositif de détection de la figure 1 ; les figures 4, 5 et 6 sont respectivement une vue de 35 dessus et deux vues en coupe, partielles et schématiques, d'un 3065583 B13922 - 1D1D 5 autre mode de réalisation d'un photodétecteur du dispositif de détection de la figure 1 ; les figures 7A. à 7E sont des vues en coupe, partielles et schématiques, de structures obtenues à des étapes successives 5 d'un mode de réalisation d'un procédé de fabrication du photodétecteur représenté sur les figures 2 et 3 ; et les figures 8 à 13 sont des vues en coupe analogues à la figure 3 d'autres modes de réalisation d'un photodétecteur du dispositif de détection de la figure 1. 10 Description détaillée Par souci de clarté, de mêmes éléments ont été désignés par de mêmes références aux différentes figures et, de plus, les diverses figures ne sont pas tracées à l'échelle. En outre, seuls les éléments utiles à la compréhension des modes de réalisation 15 ont été représentés et sont décrits. En particulier, les moyens de traitement des signaux fournis par le dispositif de détection décrit ci-après sont à la portée de l'homme de l'art et ne sont pas décrits. Dans la suite de la description, sauf indication contraire, les termes "sensiblement", "environ" et "de l'ordre 20 de" signifient "à 10 % près". Dans la suite de la description, un composé électronique est dit "organique" lorsqu'au moins la majorité des matériaux qui le composent sont organiques. Dans la suite de la description, on appelle "couche active" d'une photodiode la couche de la photodiode dans laquelle se produit la 25 majorité de la conversion du rayonnement électromagnétique reçu par la photodiode en un signal électrique. Un mode de réalisation prévoit un dispositif de détection d'un rayonnement électromagnétique, notamment dans une plage de longueurs d'onde comprises entre 400 nm et 1000 nm, 30 comprenant une matrice de photodétecteurs organiques dans lequel chaque photodétecteur comprend une photodiode organique et un élément de sélection correspondant à une diode organique, l'anode de la diode étant connectée à l'anode de la photodiode ou la cathode de la diode étant connectée à la cathode de la photodiode. La photodiode et la diode sont formées par un empilement de couches 3065583 B13922 - 1D1D 6 organiques semiconductrices qui sont communes pour la diode et la photodiode. Un écran opaque empêche que le rayonnement reçu par le photodétecteur n'atteigne une partie de l'empilement. La partie de l'empilement qui n'est pas éclairée fonctionne comme une diode 5 et la partie de l'empilement qui est éclairée fonctionne comme une photodiode. L'empilement recouvre deux portions conductrices qui sont espacées suffisamment pour imposer un sens privilégié de circulation des charges dans l'empilement. La couche de l'empilement à l'extrémité de l'empilement opposée aux portions 10 conductrices forme l'électrode commune entre la diode et la photodiode. La structure du dispositif de détection est plus simple que celle d'un dispositif de détection comprenant une matrice de photodiodes organiques et de transistors de sélection. Le procédé 15 de fabrication du dispositif de détection est, en outre, simplifié. En effet, les étapes de formation de la photodiode et de la diode de sélection sont confondues. La figure 1 est un schéma électrique d'un mode de réalisation d'un dispositif 10 de détection d'un rayonnement 20 électromagnétique, par exemple de la lumière, comprenant une matrice de photodétecteurs Pix répartis en rangées et en colonnes. En figure 1, trois rangées et deux colonnes sont représentées à titre d'exemple. Chaque photodétecteur Pix comprend une photodiode PH et une diode D de sélection montées en série. Dans le présent 25 mode de réalisation, l'anode de la diode D est connectée à l'anode de la photodiode PH associée. La cathode de la diode D est connectée à une piste conductrice 12 qui s'étend selon la rangée associée au photodétecteur Pix et la cathode de la photodiode PH est connectée à une piste conductrice 14 qui s'étend selon la 30 colonne associée au photodétecteur Pix. Chaque piste conductrice 12 peut être reliée, par un interrupteur SW1, à une source d'un potentiel de référence haut VDD, qui peut être compris entre 1 V et 10 V, ou, par un interrupteur SW2, à une source d'un potentiel de référence bas 35 Vss, qui peut être compris entre 0 V et -10 V, par exemple la 3065583 B13922 - 1D1D 7 masse. Dans la suite de la description, on considère que le potentiel de référence bas est égal à 0 V et que le potentiel de référence haut est égal à VDD, par exemple sensiblement 5 V. Les interrupteurs SW1 et SW2 sont commandés par un module de commande 5 non représenté. Chaque piste conductrice 14 est reliée à un circuit de lecture 16. Selon un mode de réalisation, chaque circuit de lecture 16 comprend un amplificateur opérationnel AO monté en intégrateur. L'entrée inverseuse (-) de l'amplificateur opérationnel AO est reliée à la piste conductrice 14. L'entrée 10 non inverseuse (+) de l'amplificateur opérationnel AO est reliée à un noeud I maintenu, en fonctionnement, à un potentiel intermédiaire entre le potentiel de référence haut et le potentiel de référence bas, par exemple à VDD/2. La sortie OUT de l'amplificateur opérationnel AO est reliée à l'entrée inverseuse 15 (-) de l'amplificateur opérationnel AO par un condensateur C. Un interrupteur 5W3 est monté en parallèle aux bornes du condensateur C et permet, lorsqu'il est fermé, de décharger le condensateur C. Le fonctionnement du dispositif de détection 10 est le suivant. La sélection des photodiodes PH est réalisée rangée par 20 rangée. Pour chaque rangée qui n'est pas sélectionnée, la piste conductrice 12 de la rangée est maintenue sensiblement à VDD. Comme le potentiel à l'entrée inverseuse (-) de chaque comparateur AO est à VDD/2, chaque diode D de la rangée non sélectionnée est polarisée en inverse tandis que chaque photodiode PH de la rangée 25 non sélectionnée est polarisée en direct. Le courant circulant dans le photodétecteur correspond alors au courant en inverse, ou courant d'obscurité, de la diode D qui est très faible, par exemple inférieur à 10-10 A. La sélection des photodiodes PH d'une rangée est obtenue en reliant la piste conductrice 12 de la rangée 30 sélectionnée à la masse GND. Chaque diode D de la rangée sélectionnée est alors polarisée en direct tandis que chaque photodiode PH de la rangée sélectionnée est polarisée en inverse. Le courant circulant dans le photodétecteur correspond au courant en inverse de la photodiode PH et dépend du rayonnement reçu par 35 la photodiode PH. Le courant circulant sur chaque piste 14 est 3065583 B13922 - 1D1D 8 égal à la somme du courant fourni par le photodétecteur Pix de la rangée sélectionnée et des courants d'obscurité des diodes D des autres rangées non sélectionnées. La figure 2 est une vue de dessus, partielle et 5 schématique, d'un mode de réalisation d'un photodétecteur Pixl pouvant correspondre à l'un des photodétecteurs Pix du dispositif de détection 10. La figure 3 est une coupe de la figure 2 selon la ligne En figure 2, on a représenté en traits pointillés le contour d'une portion conductrice ou semiconductrice 10 recouverte, en vue de dessus, par une autre portion conductrice ou semiconductrice. Le photodétecteur Pixl comprend : un support 20 comprenant deux faces 22, 24 opposées ; des première et deuxième portions 26, 28 conductrices 15 électriquement, disjointes et s'étendant sur la face 22, la première portion conductrice 26 comprenant une partie 27 formant une électrode de la photodiode PH et une partie 29 formant la piste conductrice 14 ; un empilement 30 de couches semiconductrices comprenant 20 une première couche d'interface 32 recouvrant une partie de la première portion conductrice 26, une partie de la deuxième portion conductrice 28 et une partie du support 20 entre les portions conductrices 26, 28, une couche active 34 recouvrant la couche d'interface 32 et une deuxième couche d'interface 36 recouvrant 25 la couche active 34 ; une couche 38 isolante électriquement comprenant une face 39 opposée au support 20 et recouvrant la couche d'interface 36, les parties des portions conductrices 26, 28 non recouvertes par l'empilement 30 et les parties du support 20 non recouvertes 30 par l'empilement 30 et les portions conductrices 26, 28 ; un élément 40 conducteur électriquement s'étendant sur la face 39 de la couche isolante 38 pour former la piste conductrice 12 et se prolongeant, en outre, dans une ouverture 42 traversant la couche isolante 38 pour venir au contact de la 35 deuxième portion conductrice 28 ; et 3065583 B13922 - 1D1D 9 une région 44, opaque au rayonnement détecté par le dispositif 10, et recouvrant la face 24 du support 20 en regard d'une partie de l'empilement 30. La figure 4 est une vue de dessus, partielle et 5 schématique, d'un autre mode de réalisation d'un photodétecteur Pix2 pouvant correspondre à l'un des photodétecteurs Pix du dispositif de détection 10. La figure 5 est une coupe de la figure 4 selon la ligne V-V et la figure 6 est une coupe de la figure 4 selon la ligne VI-VI. En figure 4, on a représenté en traits 10 pointillés le contour d'une portion conductrice ou semiconductrice recouverte, en vue de dessus, par une autre portion conductrice ou semiconductrice. Le photodétecteur Pix2 représenté aux figures 4 à 6 comprend l'ensemble des éléments du photodétecteur Pixl représenté 15 sur les figures 2 et 3 à la différence que l'élément conducteur 40 n'est pas présent et que la piste conductrice 12 est réalisée par la portion conductrice 28. Le croisement entre les portions conductrices 26 et 28 est réalisé en interrompant la portion conductrice 26 et en prévoyant un pont conducteur 46 qui relie 20 les deux parties séparées de la portion conductrice 26 et qui enjambe la portion conductrice 28. Le pont conducteur 46 est isolé électriquement de la portion conductrice 28 par une région isolante 48. Selon une variante du photodétecteur Pix2, la couche 25 d'interface 32 et la couche active 34 peuvent, de façon avantageuse, s'étendre sur la totalité de la surface du photodétecteur Pix2. Le support 20 peut être en un matériau diélectrique. Le support 20 peut être un support rigide, par exemple en verre. Le 30 support 20 peut être un support flexible, par exemple en un polymère ou en un matériau métallique. Des exemples de polymère sont le polyéthylène naphtalène (PEN), le polyéthylène téréphtalate (PET), le kapton, et le polyétheréthercétone (PEEK). L'épaisseur du support 20 est, par exemple, comprise entre 20 lm 35 et 1 cm, par exemple environ 125 pin. Le support 20 peut être en 3065583 B13922 - 1D1D 10 un matériau transparent ou translucide, par exemple en verre ou en plastique, notamment dans le cas où le dispositif 10 est destiné à recevoir un éclairement du côté de la face 24. Les portions conductrices 26 et 28 peuvent être en un 5 matériau conducteur et transparent, par exemple en oxyde conducteur et transparent ou TCO (acronyme anglais pour Transparent Conductive Oxide), en nanotubes de carbone, en graphène, en un polymère conducteur, en un métal, ou en un mélange ou un alliage d'au moins deux de ces composés. Les portions 10 conductrices 26 et 28 peuvent avoir une structure multicouche. Des exemples de TCO adaptés à la réalisation des portions conductrices 26 et 28 sont l'oxyde d'indium-étain (ITO, de l'anglais Indium Tin Oxide), l'oxyde d'aluminium-zinc (AZO, de l'anglais Aluminium Zinc Oxide) et l'oxyde de gallium-zinc (GZO, 15 de l'anglais Gallium Zinc Oxide). Des exemples de polymères conducteurs adaptés à la réalisation des portions conductrices 26 et 28 sont le polymère connu sous la dénomination PEDOT:PSS, qui est un mélange de poly(3,4)-éthylènedioxythiophène et de polystyrène sulfonate de sodium, et la polyaniline, également 20 appelé PAni. Des exemples de métaux adaptés à la réalisation des portions conductrices 26 et 28 sont l'argent (Ag), l'aluminium (Al), l'or (Au), le cuivre (Cu), le nickel (Ni), le titane (Ti) et le chrome (Cr). Un exemple de structure multicouche adaptée à la réalisation des portions conductrices 26 et 28 est une 25 structure multicouche d'AM et d'argent de type AZO/Ag/AZO. L'épaisseur des portions conductrices 26 et 28 peut être comprise entre 5 nia et 30 pin, par exemple de l'ordre de 150 nia, Dans le cas où les portions conductrices 26, 28 sont métalliques et doivent être au moins partiellement transparentes, l'épaisseur 30 des portions conductrices 26, 28 est inférieure ou égale à 20 nia, de préférence inférieure ou égale à 10 nia. L'écart minimum entre la portion conductrice 26 et la portion conductrice 28 du photodétecteur Pixl, Pix2 est supérieur ou égal à 10 nia, de préférence supérieur ou égal à 1 pin, plus préférentiellement 35 compris entre 10 gm et 500 pin. 3065583 B13922 - 1D1D 11 La couche d'interface 32 ou 36 peut correspondre à une couche injectrice d'électrons ou à une couche injectrice de trous suivant selon que cette couche d'interface joue le rôle d'une cathode ou d'une anode. Le travail de sortie de la couche 5 d'interface 32 ou 36 est adapté à bloquer, collecter ou injecter des trous et/ou des électrons suivant que cette couche d'interface joue le rôle d'une cathode ou d'une anode. Plus précisément, lorsque la couche d'interface 32 ou 36 joue le rôle d'anode, elle correspond à une couche injectrice de trous et bloqueuse 10 d'électrons. Le travail de sortie de la couche d'interface 32 ou 36 est alors supérieur ou égal à 4,5 eV, de préférence supérieur ou égal à 5 eV. Lorsque la couche d'interface 32 ou 36 joue le rôle de cathode, elle correspond à une couche injectrice d'électrons et blagueuse de trous. Le travail de sortie de la 15 couche d'interface 32 ou 36 est alors inférieur ou égal à 5 eV, de préférence inférieur ou égal à 4,2 eV. Dans le cas où la couche d'interface 32 ou 36 joue le rôle d'une couche injectrice d'électrons, le matériau composant la couche d'interface 32 ou 36 est choisi parmi le groupe 20 comprenant : un oxyde métallique, notamment un oxyde de titane ou un oxyde de zinc ; un système hôte/dopant moléculaire, notamment les produits commercialisés par la société Novaled sous les 25 appellations NET-5/NDN-1 ou NET-8/MDN-26 ; un polymère conducteur ou semiconducteur dopé, par exemple le polymère PEDOT:Tosylate qui est un mélange de poly(3,4)-éthylènedioxythiophène et de tosylate ; un carbonate, par exemple du CsCO3 ; 30 un polyélectrolyte, par exemple du poly[9,9-bis(3'- (N,N-diméthylamino)propy1)-2,7-fluorène-alt-2,7-(9,9- dioctyfluorène)] (PFN), du poly[3-(6- trimethylammoniumhexyl] thiophene (P3TMAHT) ou du poly[9,9-bis(2-ethylhexyl) fluorene]-bpoly[3-(6- trimethylammoniumhexyl] thiophene (PF2/6-b-P3TMAHT) ; 3065583 B13922 - 1D1D 12 un polymère de polyéthylèneimine (PEI) ou un polymère de polymère de polyéthylèneimine éthoxylée (PEIE), propoxylée et/ou butoxylée ; et un mélange de deux ou de plus de deux de ces matériaux. 5 De préférence, la première couche d'interface 32 joue le rôle d'une couche injectrice d'électrons et est en polymère de polyéthylèneimine éthoxylée. L'épaisseur de la couche d'interface 32 est de préférence comprise entre 0,1 nia et 500 nia. De préférence, la couche d'interface 32 a une résistance électrique 10 supérieure à 109 WU, de préférence supérieure ou égale à 1012 WU. La résistance électrique élevée de la couche d'interface 32 permet d'éviter la formation d'un court-circuit avec les portions conductrices 26, 28. Dans le cas où la couche d'interface 32 ou 36 joue le 15 rôle d'une couche injectrice de trous, le matériau composant la couche d'interface 32 ou 36 peut être choisi parmi le groupe comprenant : un polymère conducteur ou semiconducteur dopé, notamment les matériaux commercialisés sous les appellations Plexcore OC 20 RG-1100, Plexcore OC RG-1200 par la société Sigma-Aldrich, le polymère PEDOT:PSS ou une polyaniline ; un système hôte/dopant moléculaire, notamment les produits commercialisés par la société Novaled sous les appellations NHT-5/NDP-2 ou NHT-18/NDP-9 ; 25 un polyélectrolyte, par exemple le Nafion ; un oxyde métallique, par exemple un oxyde de molybdène, un oxyde de vanadium, de l'ITO, ou un oxyde de nickel ; et un mélange de deux ou de plus de deux de ces matériaux. De préférence, dans le cas où la couche d'interface 32 30 ou 36 joue le rôle d'une couche injectrice de trous, le matériau composant la couche d'interface 32 ou 36 est un polymère conducteur ou semiconducteur dopé. De préférence, la deuxième couche d'interface 36 joue le rôle de couche injectrice de trous et est en PEDOT:PSS. Un 35 avantage du PEDOT:PSS est qu'il peut être facilement déposé par 3065583 B13922 - 1D1D 13 des techniques d'impression, par exemple par jet d'encre, par héliographie, par sérigraphie, par revêtement par filière (en anglais slot-die coating) ou par enduction. La couche d'interface 36 fournit un chemin conducteur entre la diode D et la photodiode 5 PH. L'épaisseur de la couche d'interface 36 est de préférence comprise entre 10 nia et 50 pin. De préférence, la couche d'interface 36 a une résistance électrique inférieure à 10kW111, de préférence inférieure ou égale à 1kW111. La résistance électrique faible de la couche d'interface 36 permet de réduire 10 le temps de réponse et d'améliorer la linéarité du dispositif. La couche active 34 peut comprendre des petites molécules, des oligomères ou des polymères. Il peut s'agir de matériaux organiques ou inorganiques. La couche active 34 peut comprendre un matériau semiconducteur ambipolaire, ou un mélange 15 d'un matériau semiconducteur de type N et d'un matériau semiconducteur de type P, par exemple sous forme de couches superposées ou d'un mélange intime à l'échelle nanométrique de façon à former une hétérojonction en volume. L'épaisseur de la couche active 34 peut être comprise entre 50 nia et 1 pin, par 20 exemple de l'ordre de 300 nia. Des exemples de polymères semiconducteurs de type P adaptés à la réalisation de la couche active 34 sont le poly(3- hexylthiophène) (P3HT), le poly[N-9'-heptadécany1-2,7-carbazole- alt-5,5-(4,7-di-2-thiény1-2',1',3'-benzothiadiazole] (PCDTBT), 25 le poly[(4,8-bis-(2-éthylhexyloxy)-benzo[1,2-b;4,5-b'] dithiophène)-2,6-diyl-alt-(4-(2-éthylhexanoy1)-thieno[3,4-b] thiophène))-2,6-diy1] (PBDTTT-C), le poly[2-méthoxy-5-(2-éthylhexyloxy)-1,4-phénylène-vinylène] (MEH-PPV) ou le poly[2,6-(4,4- bis-(2-éthylhexyl)-4H-cyclopenta [2,1-b;3,4-b']dithiophène)-alt- 30 4,7(2,1,3-benzothiadiazole)] (PCPDTBT). Des exemples de matériaux semiconducteurs de type N adaptés à la réalisation de la couche active 34 sont les fullerènes, notamment le C60, le [6,6]-phényl-C 61-butanoate de méthyle ([60]PCBM), le [6,6]-phényl-C71-butanoate de méthyle 35 ([70]PCBM), le pérylène diimide, l'oxyde de zinc (ZnO) ou des 3065583 B13922 - 1D1D 14 nanocristaux permettant la formation de boîtes quantiques (en anglais quantum dots). La couche isolante 38 peut avoir une épaisseur comprise entre 500 nia et 100 pin, par exemple environ 2 pin. La couche 5 isolante 38 peut avoir une structure monocouche ou une structure multicouche. La couche isolante 38 peut être réalisée en polymère fluoré, notamment le polymère fluoré commercialisé sous l'appellation Cytop par la société Bellex, en polyvinylpyrrolidone (PVP), en polyméthacrylate de méthyle (PMMA), en polystyrène (PS), 10 en parylène, en polyimide (PI) ou en un mélange d'au moins deux de ces composés. La couche 38 peut être déposée sous la forme d'une solution. La région opaque 44 peut être en une encre à base de carbone, en graphène, en un métal, ou en un mélange ou un alliage 15 d'au moins deux de ces composés. La région opaque 44 peut avoir une épaisseur comprise entre 10 nia et 100 pin, par exemple d'environ 10 pin. Le pont conducteur 46 peut être réalisé en matériau conducteur, par exemple en PEDOT:PSS, en une encre argent ou en 20 une encre carbonée. L'épaisseur du pont conducteur 46 peut être comprise entre 10 nia et 50 pin. La région isolante 48 peut être réalisée en matériau diélectrique déposé en solution. L'épaisseur de la région isolante 48 peut être comprise entre 100 nia et 100 pin. 25 Dans le cas où le photodétecteur Pixl, Pix2 est destiné à recevoir un éclairement du côté de la face 24, comme c'est le cas des modes de réalisation représentés sur les figures 2 à 6, le support 20, les portions conductrices 26 et la première couche d'interface 32 sont au moins en partie transparents au rayonnement 30 électromagnétique détecté par le dispositif de détection. Sur les figures 3 et 5, on a représenté schématiquement un rayonnement atteignant le photodétecteur Pix du côté de la face 24 par des flèches 49. La deuxième couche d'interface 36 et/ou la couche isolante 38 peuvent alors être au moins en partie opaques au 35 rayonnement de façon à réduire les risques d'illumination 3065583 B13922 - 1D1D 15 indésirable de la couche active 34 par la face 39. Dans le cas où le photodétecteur Pixl, Pix2 est destiné à recevoir un éclairement du côté de la face 39 de la couche isolante 38, comme cela est le cas de modes de réalisation décrits par la suite, la couche 5 isolante 38 et la deuxième couche d'interface 36 sont en des matériaux au moins en partie transparents. Le support 20, les portions conductrices 26, 28 et/ou la première couche d'interface 32 peuvent alors être au moins en partie opaques au rayonnement de façon à réduire les risques d'illumination indésirable de la 10 couche active 34 par la face 24. Dans le cas où le photodétecteur Pixl, Pix2 est destiné à recevoir un éclairement indifféremment du côté de la face 24 ou du côté de la face 39, le support 20, les portions conductrices 26, 28 et la couche isolante 38 sont en des matériaux au moins en partie transparents. 15 De plus, dans le cas où le photodétecteur Pixl, Pix2 est destiné à recevoir un éclairement du côté de la face 39 de la couche isolante 38 et dans le cas où le support 20 est, en outre, au moins en partie transparent au rayonnement reçu par le photodétecteur, les portions conductrices 26, 28 peuvent être au 20 moins en partie opaques au rayonnement de façon à réduire la propagation de la lumière dans le support 20 jusqu'à la diode D. En fonctionnement, la région opaque 44 empêche que le rayonnement n'atteigne une partie de l'empilement 30 qui fonctionne alors comme une diode tandis que le reste de 25 l'empilement 30, qui reçoit le rayonnement, fonctionne comme une photodiode PH. Le matériau composant la couche d'interface 36 est choisi avec une résistivité adaptée pour que sensiblement la totalité des charges circulent entre les portions conductrices 26 et 28 en traversant deux fois la couche active 34 de l'empilement 30 30, une fois dans la partie de l'empilement 30 occultée par la région opaque 44 et une fois dans la partie de l'empilement 30 recevant le rayonnement électromagnétique. On obtient bien ainsi une connexion entre la photodiode PH et la diode D à anode commune ou à cathode commune. Sur les figures 3 et 5, les symboles 35 électriques de la diode D et de la photodiode PH ont été ajoutés. 3065583 B13922 - 1D1D 16 Les figures 7A. à 7E illustrent des étapes d'un mode de réalisation d'un procédé de fabrication du photodétecteur Pixl. La figure 7A, représente la structure obtenue après avoir formé les portions conductrices 26 et 28 sur la face 22 du support 5 20 et la région opaque 44 sur la face 24 du support 20. Selon le matériau utilisé, le procédé de formation des portions conductrices 26, 28 et de la région opaque 44 peut correspondre à un procédé dit additif, par exemple par dépôt direct du matériau composant les portions conductrices 26, 28 ou 10 la région opaque 44 aux emplacements souhaités. Le dépôt peut être réalisé par impression par jet d'encre, héliographie, sérigraphie, flexographie, revêtement par pulvérisation (en anglais spray coating) ou dépôt de gouttes (en anglais drop-casting). Le procédé de formation des portions conductrices 26, 28 et/ou de la région 15 opaque 44 peut correspondre à un procédé dit soustractif, dans lequel une couche du matériau composant les portions conductrices 26, 28 et/ou de la région opaque 44 est déposée sur la totalité de la structure et dans lequel les portions non utilisées sont ensuite retirées, par exemple par photolithographie ou ablation 20 laser. Selon le matériau considéré, le dépôt sur la totalité de la structure peut être réalisé par exemple par voie liquide, par pulvérisation cathodique ou par évaporation. Il peut s'agir notamment de procédés du type dépôt à la tournette, revêtement par pulvérisation, par trempage, héliographie, revêtement par 25 filière (en anglais slot-die coating), revêtement à la lame (en anglais blade-coating), flexographie ou sérigraphie. Lorsque les portions conductrices 26, 28 et/ou la région opaque 44 sont métalliques, le métal est, par exemple, déposé par évaporation ou par pulvérisation cathodique sur l'ensemble du support 20 et les 30 portions conductrices 26, 28 et/ou la région opaque 44 sont délimitées par gravure. Lorsque les matériaux composant les portions conductrices 26, 28 sont différents, notamment lorsque les portions conductrices 26 sont opaques, les portions conductrices 26, 28 peuvent être formées à des étapes distinctes. 3065583 B13922 - 1D1D 17 La figure 7B représente la structure obtenue après avoir déposé successivement les couches 32, 34, 36 sur la totalité du support 20. Les couches 34 et 36 peuvent être réalisées par revêtement par filière. La couche 32 peut être réalisée en 5 plongeant la structure dans un bain du matériau composant la couche considérée, après avoir retiré la structure du bain et après avoir fait sécher la structure. Une étape de recuit peut être prévue après le dépôt de chaque couche 32, 34, 36 ou après le dépôt de certaines des couches 32, 34, 36, notamment la couche 10 32. Un traitement de surface peut être prévu après le dépôt de chaque couche 32, 34, 36 ou après le dépôt de certaines des couches 32, 34, 36, notamment la couche 34, pour améliorer le dépôt de la couche suivante. A titre d'exemple, le traitement de surface peut comprendre une étape de nettoyage au plasma, par exemple un plasma 15 d'oxygène obtenu par une source plasma à couplage inductif comprenant un générateur de puissance radiofréquences dont la puissance peut être de 500 W, dans un réacteur à une pression de l'ordre de 133 Pa (environ 1 Torr) pendant 1 minute. La figure 7C représente la structure obtenue après avoir 20 gravé les couches 32, 34 et 36 pour délimiter l'empilement 30. La gravure peut être une gravure ionique réactive (RIE, acronyme anglais pour Reactive Ion Etching). Selon une variante, l'empilement 30 peut être formé par les procédés de dépôt additifs ou les autres procédés de dépôt soustractifs décrits précédemment. 25 La figure 7D représente la structure obtenue après une étape de dépôt de la couche isolante 38 sur la totalité de la structure et une étape de formation de l'ouverture 42 dans la couche isolante 38 pour chaque photodétecteur Pixl. La couche isolante 38 peut être déposée selon les procédés de dépôt additifs 30 décrits précédemment. L'ouverture 42 peut être réalisée par RIE. La figure 7E représente la structure obtenue après la formation de l'élément conducteur 40. L'élément conducteur 40 peut être déposé selon les procédés de dépôt additifs ou soustractifs décrits précédemment. 3065583 B13922 - 1D1D 18 Les étapes suivantes du procédé de fabrication comprennent notamment l'encapsulation des photodétecteurs Pixl, par exemple en recouvrant les faces 24 et 39 de la structure représentée en figure 7E d'une couche de protection, et 5 éventuellement la découpe du support 20 pour délimiter le dispositif de détection 10. De façon avantageuse, le dispositif de détection 10 peut être réalisé par des techniques d'impression. Les matériaux des portions conductrices 26, 28, des couches 32, 34, 36, de l'élément 10 conducteur 40 et/ou de la région opaque 44 peuvent être déposés sous fo= liquide, par exemple sous forme d'encres conductrices et semiconductrices. Par matériaux sous fo= liquide, on entend ici également des matériaux en gel déposables par des techniques d'impression. Des étapes de recuit sont éventuellement prévues 15 entre les dépôts des différentes couches, mais les températures de recuit peuvent ne pas dépasser 150°C, et le dépôt et les éventuels recuits peuvent être réalisés à la pression atmosphérique. Dans le mode de réalisation décrit précédemment, 20 l'occultation de la diode D par rapport au rayonnement reçu par le dispositif de détection est obtenue par la formation de la région opaque 44 sur la face 24 du support 22. Les figures 8 et 9 représentent d'autres modes de réalisation de l'occultation de la diode D adaptés à des photodétecteurs destinés à recevoir un 25 rayonnement lumineux du côté de la face 24 du support 20. La figure 8 représente un autre mode de réalisation d'un photodétecteur Pix3. Le photodétecteur Pix3 comprend l'ensemble des éléments du photodétecteur Pixl à la différence que la région opaque 44 n'est pas formée sur la face 24 du support 20 mais est 30 prévue sur une face 50 d'un revêtement 52 fixé à la face 24. Le revêtement 52 comprend une couche au moins en partie transparente au rayonnement détecté par la photodiode PH, par exemple une couche de PET ayant une épaisseur de 125 pin. Le revêtement 52 peut être fixé au support 20 par laminage, une couche de colle 54 35 pouvant être interposée entre la couche 52 et la face 24. 3065583 B13922 - 1D1D 19 La figure 9 représente un autre mode de réalisation d'un photodétecteur Pix4. Le photodétecteur Pix4 comprend l'ensemble des éléments du photodétecteur Pixl à la différence que la région opaque 44 n'est pas présente. L'occultation de la diode D est 5 réalisée par la portion conductrice 28 qui est sensiblement opaque au rayonnement détecté par la photodiode PH alors que la portion conductrice 26 est au moins partiellement transparente à ce rayonnement. Selon un mode de réalisation, la portion conductrice 28 est en un matériau différent de la portion conductrice 26. A 10 titre d'exemple, la portion conductrice 28 opaque est en matériaux métalliques ou correspond à un dépôt de type graphène ou graphite et la portion conductrice 26 transparente est en TCO, en nanofils d'Ag, ou en nanotubes de carbone. Le présent mode de réalisation permet, de façon avantageuse, de rapprocher l'écran d'occultation 15 de la diode D. Les modes de réalisation représentés sur les figures 10 à 13 sont adaptés à des photodétecteurs destinés à recevoir un rayonnement lumineux du côté de la face 39 de couche isolante 38. Sur ces figures, on a schématiquement représenté par des flèches 20 56 un rayonnement atteignant le photodétecteur du côté de la face 39 de la couche isolante 38. La figure 10 représente un autre mode de réalisation d'un photodétecteur Pix5. Le photodétecteur Pix5 comprend l'ensemble des éléments du photodétecteur Pixl à la différence 25 que la région opaque 44 n'est pas formée sur la face 24 du support 20 mais est prévue sur la face 39 de la couche isolante 38. La figure 11 représente un autre mode de réalisation d'un photodétecteur Pix6. Le photodétecteur Pix6 comprend l'ensemble des éléments du photodétecteur Pix5 à la différence 30 que la région opaque 44 n'est pas formée sur la face 39 de la couche isolante 38 mais est prévue sur une face 57 d'un revêtement 58 fixé à la face 39 de la couche isolante 38. Le revêtement 58 comprend une couche isolante et au moins en partie transparente au rayonnement détecté par la photodiode PH, par exemple une 35 couche de PET ayant une épaisseur de 125 pin. Le revêtement 58 peut 3065583 B13922 - 1D1D 20 être fixé à la couche isolante 38 par laminage, une couche de colle 60 pouvant être interposée entre le revêtement 58 et la couche isolante 38. La figure 12 représente un autre mode de réalisation 5 d'un photodétecteur Pix7. Le photodétecteur Pix7 comprend l'ensemble des éléments du photodétecteur Pix5 à la différence que la fonction d'occultation réalisée par la région opaque 44 pour le photodétecteur Pix5 est réalisée directement par l'élément conducteur 40 dont la partie qui s'étend sur la face 39 de la 10 couche isolante 38 a une forme adaptée pour empêcher que le rayonnement 56 reçu par le photodétecteur Pix7 n'atteigne la diode procédé de fabrication du photodétecteur Pix7 comprend, de avantageuse, un nombre réduit d'étapes. La figure 13 représente un autre mode D. Le façon de réalisation photodétecteur Pix8. Le photodétecteur 15 d'un Pix8 comprend l'ensemble des éléments du photodétecteur Pix7 à la différence que la fonction d'occultation est réalisée par une région conductrice 62, située sur la face 39 de la couche isolante 38, qui est composée du même matériau que l'élément conducteur 40 et 20 est réalisée simultanément à l'élément conducteur 40 mais qui n'est pas connecté électriquement à l'élément conducteur 40. Le présent mode de réalisation permet, de façon avantageuse, d'éviter que la région opaque 62 ne dégrade les propriétés de conduction de l'élément conducteur 40, notamment par l'injection de bruit, 25 lors du fonctionnement du dispositif de détection 10. Divers modes de réalisation avec diverses variantes ont été décrits ci-dessus. On note que l'homme de l'art peut combiner divers éléments de ces divers modes de réalisation et variantes sans faire preuve d'activité inventive. En particulier, les modes 30 de réalisation décrits précédemment en relation avec les figures 8 à 11 peuvent être mis en oeuvre avec le photodétecteur Pix2 décrit précédemment en relation avec les figures 4 à 6. De plus, dans le cas d'un dispositif de détection susceptible d'être exposé à un rayonnement à la fois du côté de la face 24 du support 20 et 35 du côté de la face 39 de la couche isolante 38, un premier écran 3065583 B13922 - 1D1D 21 opaque empêchant l'exposition de la diode D de chaque photodétecteur à un rayonnement peut être prévu du côté de la face 24 selon l'un des modes de réalisation décrits précédemment et représentés sur les figures 2, 8 ou 9 et un deuxième écran opaque 5 empêchant l'exposition de la diode D de chaque photodétecteur à un rayonnement peut être prévu du côté de la face 39 selon l'un des modes de réalisation décrits précédemment et représentés sur les figures 10 à 13. REVENDICATIONS1. Dispositif de détection (10) d'un rayonnement électromagnétique (49 ; 56) comprenant au moins un photodétecteur (Pix ; Pixl) comprenant une diode organique (D) et une photodiode organique (PH) formées dans un même empilement (30) de couches semiconductrices (32, 34, 36), la photodiode organique recevant ledit rayonnement, le photodétecteur comprenant, en outre, au moins un écran (44) opaque audit rayonnement et occultant la partie de l'empilement correspondant à la diode. 2. Dispositif de détection selon la revendication 1, 10 dans lequel l'anode de la diode (D) est connectée à l'anode de la photodiode (PH) ou la cathode de la diode est connectée à la cathode de la photodiode. 3. Dispositif de détection selon la revendication 1 ou 2, comprenant un support (20), une première portion conductrice 15 (26) s'étendant sur le support et une deuxième portion conductrice (28) s'étendant sur le support, l'empilement (30) recouvrant au moins partiellement la première portion conductrice et au moins partiellement la deuxième portion conductrice, la distance minimale entre la première portion conductrice et la deuxième 20 portion conductrice étant supérieure à 10 nm. 4. Dispositif de détection selon la revendication 3, dans lequel l'écran opaque (44) est situé du côté du support (20) opposé aux première et deuxième portions conductrices (26, 28). 5. Dispositif de détection selon la revendication 3, 25 dans lequel la première portion conductrice (26) est au moins partiellement transparente au rayonnement et la deuxième portion conductrice (28) est opaque au rayonnement. 6. Dispositif de détection selon la revendication 3, comprenant, en outre, une couche isolante (38) recouvrant 30 l'empilement (30), l'écran opaque (44) étant situé sur la couche isolante, du côté de la couche isolante opposé à l'empilement. 7. Dispositif de détection selon la revendication 6, comprenant, en outre, un élément conducteur (40) s'étendant sur la couche isolante (38) et au travers de la couche isolante, 3065583 B13922 - 1D1D 23 l'élément conducteur (40) étant au contact de la première portion conductrice (26) ou de la deuxième portion conductrice (28), l'élément conducteur (40) formant, en outre, l'écran opaque. 8. Dispositif de détection selon l'une quelconque des 5 revendications 1 à 7, comprenant une matrice de photodétecteurs (Pix) répartis en rangées et en colonnes. 9. Dispositif de détection selon l'une quelconque des revendications 1 à 8, dans lequel l'empilement (30) comprend au moins des première, deuxième et troisième couches semiconductrices, la deuxième couche semiconductrice (34) étant interposée entre la première couche semiconductrice (32) et la troisième couche semiconductrice (36) et étant au contact de la première couche semiconductrice et de la troisième couche semiconductrice, la deuxième couche semiconductrice étant la couche où est capturée la majorité du rayonnement reçu par la photodiode (PH). 10. Dispositif de détection selon la revendication 9 dans son rattachement à la revendication 3, dans lequel la première couche semiconductrice (32) est au contact de la première portion conductrice (26) et de la deuxième portion conductrice (28). 11. Dispositif de détection selon la revendication 9 ou 10, dans lequel la première couche semiconductrice (32) et/ou la troisième couche semiconductrice (36) est en un matériau choisi 25 parmi le groupe comprenant : un oxyde métallique, notamment un oxyde de titane ou un oxyde de zinc ; un système hôte/dopant moléculaire, notamment les produits commercialisés par la société Novaled sous les 30 appellations NET-5/NDN-1 ou NET-8/MDN-26 ; un polymère conducteur ou semiconducteur dopé, par exemple le polymère PEDOT:Tosylate qui est un mélange de poly(3,4)-éthylènedioxythiophène et de tosylate ; un carbonate, par exemple du CsCO3 ; 3065583 B13922 - 1D1D 24 un polyélectrolyte, par exemple du poly[9,9-bis(3'- (N,N-diméthylamino)propy1)-2,7-fluorène-alt-2,7-(9,9- dioctyfluorène)] (PFN), du poly[3-(6- trimethylammoniumhexyl] thiophene (P3TMAHT) ou du poly[9,9-bis(2-ethylhexyl) fluorene]-b5 poly[3-(6- trimethylammoniumhexyl] thiophene (PF2/6-b-P3TMAHT) ; un polymère de polyéthylèneimine (PEI) ou un polymère de polymère de polyéthylèneimine éthoxylée (PEIE), propoxylée et/ou butoxylée ; et un mélange de deux ou de plus de deux de ces matériaux.